FR 3071255 A1 20190322 FR 1758760 A 20170921 DOMAINE DE L'INVENTION L'invention concerne une pièce de turbine, telle qu'une aube de turbine ou une ailette de distributeur, utilisée dans l'aéronautique, et plus particulièrement une pièce de turbine comprenant un substrat dont le matériau présente une phase MAX. L'invention concerne également un procédé de fabrication d'une telle pièce de turbine. ETAT DE LA TECHNIQUE Dans un turboréacteur, les gaz d'échappement générés par la chambre de combustion peuvent atteindre des températures élevées, supérieure à 1200°C, voire 1600°C. Les pièces du turboréacteur, en contact avec ces gaz d'échappement, telles que les aubes de turbine par exemple, doivent ainsi être capables de conserver leurs propriétés mécaniques à ces températures élevées. A cet effet, il est connu de fabriquer certaines pièces du turboréacteur en - superalliage ». Les superalliages, typiquement à base de nickel, constituent une famille d'alliages métalliques à haute résistance pouvant travailler à des températures relativement proches de leurs points de fusion (typiquement 0,7 à 0,9 fois leurs températures de fusion). Néanmoins, ces alliages sont très denses, et leur masse limite le rendement des turbines. A cet effet, l'alliage intermétallique TiAl a été utilisé pour la fabrication de pièces de turbine. Ce matériau est moins dense qu'un superalliage à base nickel, et ses caractéristiques mécaniques permettent d'intégrer des pièces en TiAl dans certaines parties d'une turbine. En effet, les pièces en TiAl peuvent par exemple présenter une résistance à l'oxydation jusqu'à une température d'environ 750°C. Toutefois, le TiAl ne permet pas actuellement de fabriquer des pièces de turbines ayant une résistance à l'oxydation et des durées de vie suffisantes 30 à des températures supérieures à 800°C, contrairement à certains superalliages base nickel. A cet effet, des matériaux présentant des phases dites MAX ont été utilisés pour la fabrication de pièces de turbines. Les matériaux présentant une phase MAX sont des matériaux de formule générale Mr,±1AX,, où n est un 35 entier compris entre 1 et 3, M est un métal de transition (choisi parmi Se, Ti, 2 V, Cr, Zr, Nb, Mo, Hf et Ta), A est un élément du groupe A, c'est-à-dire choisi parmi Al, Si, P, Ga, Ge, As, Cd, In, Sn, Ti et Pb, et X est un élément choisi parmi le carbone et l'azote. La composition de la phase MAX d'un matériau entraîne des propriétés spécifiques du matériau relatives à l'oxydation, sa 5 densité et sa tenue au fluage, en particulier dans la gamme de températures correspondant au fonctionnement de la turbine, par exemple entre 800°C et 1200°C. En particulier, il est connu d'utiliser un matériau présentant une phase Ti3AlC2 pour la fabrication d'une pièce de turbine. En effet, l'aluminium d'une phase Ti3AlC2 permet de former une couche protectrice d'alumine, 10 protégeant la pièce de l'oxydation lors du fonctionnement de la turbine. Le carbone d'une phase Ti3AlC2 permet au matériau de présenter des tenues au fluage optimales dans la gamme de température de fonctionnement de la turbine. Enfin, le titane d'une phase Ti3AlC2 permet au matériau de présenter une densité basse relativement aux autres matériaux comprenant une phase 15 MAX. Le document FR3032449 décrit par exemple un matériau destiné à être utilisé dans le domaine aéronautique, présentant une résistance mécanique élevée. Le matériau décrit comprend une première phase MAX de type Ti3AlC2, et une deuxième phase intermétallique de type TiAl3, la fraction volumique 20 de la phase MAX étant comprise entre 70% et 95% et la fraction volumique de la phase intermétallique étant comprise entre 5% et 30%. Toutefois, les matériaux décrits dans ce document sont sujets à une oxydation trop élevée, à 1100°C, pour être utilisés pour la fabrication des pièces de turbines dans l'aéronautique. 25 RESUME DE L'INVENTION Un des buts de l'invention est de proposer une solution pour fabriquer une pièce de turbine en matériau comprenant une phase MAX, présentant à la fois une résistance mécanique spécifique élevée et une résistance à l'oxydation élevée dans la gamme de température de fonctionnement d'une turbine, et moins dense que les matériaux en superalliages base nickel. Ce but est atteint dans le cadre de la présente invention grâce à une pièce de turbine comprenant un substrat polycristallin, le substrat 35 comprenant des grains et présentant au moins une phase Ti3AlC2, la fraction 3 massique de ladite phase de l'alliage étant supérieure à 97 %, chaque grain présentant une longueur et une largeur, caractérisée en ce que : - la longueur moyenne des grains est inférieure à 50 en ; et - le rapport moyen de la largeur sur la longueur des grains est compris entre 5 0,4 et 0,6 ; et - le volume moyen de maille de la phase de Ti3AlC2 est inférieur à 152,4 A.3. Comme la longueur moyenne des grains est inférieure à 50 [Inn et le rapport moyen de la largeur sur la longueur est compris entre 0,4 et 0,6 et que le volume moyen de maille de la phase de Ti3AlC2 est inférieur à 152,4 A3, 10 la rnicronnorphologie de la phase de Ti3AlC2 entraîne une résistance élevée à l'oxydation dans la gamme de température de travail d'une turbine. L'invention est avantageusement complétée par les caractéristiques suivantes, prises individuellement ou en l'une quelconque de leurs 15 combinaisons techniquement possibles : - le substrat comprend du carbure de titane, la fraction massique du carbure de titane du substrat étant inférieure à 0,8 % ; - le substrat comprend de l'alumine, la fraction massique de l'alumine du substrat étant inférieure à 3 % ; 20 - le substrat comprend des composés intermétalliques TixAly, la fraction volumique des composés TixAly du substrat étant inférieure à 1 % ; - le substrat présente des phases comprenant du fer et/ou du tungstène, et la somme de la fraction volumique moyenne en fer et en tungstène desdites phases est inférieure à 2% ; 25 - la densité relative de la phase de Ti3AlC2 est supérieure à 96 %. Un autre objet de l'invention est une aube de turbine caractérisée en ce qu'elle comprend une pièce telle que décrite précédemment. Un autre objet de l'invention est un redresseur de turbine caractérisé 30 en ce qu'il comprend une pièce telle que décrite précédemment. Un autre objet de l'invention est une turbine caractérisée en ce qu'elle comprend une aube de turbine et/ou un redresseur de turbine tels que décrits précédemment. 4 Un autre objet de l'invention est un procédé de fabrication d'une pièce de turbine, la pièce comprenant un substrat polycristallin, le substrat comprenant des grains et présentant au moins une phase de Ti3AlC2, la fraction massique de ladite phase de l'alliage étant supérieure à 97 %, chaque grain 5 présentant une longueur et une largeur, la longueur moyenne des grains étant inférieure à 50 [Inn et le rapport moyen de la largeur sur la longueur étant compris entre 0,4 et 0,6, le volume moyen de maille de la phase de Ti3AlC2 étant inférieur à 152,4 A3, caractérisé par la mise en oeuvre d'une étape de frittage flash. 10 L'invention est avantageusement complétée par les caractéristiques suivantes, prises individuellement ou en l'une quelconque de leurs combinaisons techniquement possibles : la température lors de l'étape de frittage flash est inférieure à 1400°C ; 15 la pression lors de l'étape de frittage flash est supérieure à 60 MPa ; l'étape de frittage flash met en oeuvre un traitement thermique à une température maximale pendant moins de dix minutes ; l'étape de frittage flash comprend une sous-étape de refroidissement, la vitesse de refroidissement lors de la sous-étape de refroidissement 20 étant inférieure à 100°C par minute ; le procédé de fabrication d'une pièce comprend des étapes de : a) mélange et homogénéisation de poudres comprenant au moins du titane, de l'aluminium et du carbone ; b) frittage réactif des poudres ; 25 c) réduction à l'état de poudre du produit du frittage réactif des poudres ; les étapes a) à c) étant mises en oeuvre avant l'étape de frittage flash du produit du broyage. 30 PRESENTATION DES DESSINS D'autres caractéristiques et avantages ressortiront encore de la description qui suit, laquelle est purement illustrative et non limitative, et doit être lue en regard des figures annexées, parmi lesquelles : 5 la figure 1 illustre schématiquement une section d'une pièce de turbine, par exemple une aube de turbine ou une ailette de distributeur ; la figure 2 est une photographie en microscopie électronique à balayage de la microstructure d'un substrat d'une pièce de turbine ; 5 la figure 3 illustre le gain de masse de différents substrats après un traitement entraînant une oxydation isotherme ; la figure 4 illustre une maille de phase MAX de type 312 ; - la figure 5 est un diagramme illustrant l'influence du critère de distorsion du volume de la maille et de la densité relative du substrat sur les 10 variations de la vitesse de fluage secondaire du substrat ; - la figure 6 illustre le fluage dans une représentation de Larson-Miller pour différents types de substrats ; - la figure 7 illustre l'évolution du gain de masse pour plusieurs substrats présentant des critères de distorsion du volume de la maille différents 15 lors d'un traitement entraînant une oxydation ; - la figure 8 illustre l'influence de la fraction massique de carbure de titane sur le gain de masse de substrats traités par oxydation ; la figure 9 illustre un procédé de fabrication d'une pièce. 20 DEFINITIONS On désigne par le terme - longueur » L d'un grain la taille maximale du grain, sur une droite passant par le centre d'inertie de ce grain. On désigne par le terme - largeur » ( d'un grain la taille minimale du grain, sur une droite passant par le centre d'inertie de ce grain. 25 On désigne par - densité » le rapport entre la masse d'un volume donné du substrat et la masse d'un même volume d'eau à 4 degrés et à pression atmosphérique. On désigne par - densité relative » le rapport entre la densité du substrat et la densité théorique du même substrat. 30 On désigne par - paramètre de Larson-Miller » le paramètre P donné par la formule (1) : P = T (1n(t, + 10) (1) où T est la température du substrat en Kelvin, t, est le temps de rupture du 35 substrat pour une contrainte spécifique et k est une constante. 6 On désigne par - composé stoechiométrique » ou - matériau stoechiométrique » un matériau constitué d'une pluralité d'éléments, la fraction atomique de chaque élément étant un nombre entier. 5 DESCRIPTION DETAILLEE D'UN MODE DE REALISATION DE L'INVENTION En référence à la figure 1, une pièce 1 de turbine, telle qu'une aube 4 comprend un substrat 2 polycristallin. Ce substrat présente au moins une phase Ti3AlC2. Les éléments illustrés en figure 1 peuvent être indépendamment représentatifs des éléments d'une aube 4 de turbine, d'une 10 ailette de distributeur, ou de tout autre élément, partie ou pièce d'une turbine. En référence à la figure 2, le substrat 2 polycristallin comprend des grains 3. Les grains 3 d'un substrat présentent plusieurs paramètres 15 morphologiques. Dans la phase Ti3AlC2 du substrat 2, la longueur L d'un grain 3 est en moyenne inférieure à 50 [Inn. De plus, le facteur de forme moyen d'un grain 3, c'est-à-dire le rapport de la largeur du grain 3 sur la longueur du grain 3 1/L moyen, est compris entre 0,3 et 0,7, préférentiellement entre 0,4 et 0,6 et préférentiellement entre 0,45 et 0,55. Ainsi, les paramètres 20 nnicrostructuraux, relatifs à la longueur moyenne des grains 3 et au facteur de forme moyen, permettent d'augmenter la résistance du substrat 2 à l'oxydation lors du fonctionnement de la turbine, et permettent d'augmenter sa résistance au fluage. En effet, la petite taille des grains permet d'augmenter la fraction surfacique de joints de grain débouchant à la surface 25 du substrat. Or les joints de grains permettent une diffusion rapide et préférentielle d'éléments de l'alliage, par exemple l'aluminium, entraînant la formation d'une couche d'oxyde. L'aluminium peut diffuser nnajoritairennent afin de former de l'alumine en surface. La couche d'alumine ainsi formée est très stable et protectrice à haute température, permettant 30 de limiter ou d'empêcher le gain de masse du substrat 2. Le facteur de forme moyen des grains combiné à la taille de grain permet également d'améliorer la tenue au fluage en évitant le glissement aux joints de grains. La barre d'échelle en bas à droite de la photographie correspond à une longueur de 10 [Inn. 7 La figure 3 illustre le gain de masse de différents substrats après un traitement entraînant une oxydation isotherme. Deux types de substrats sont oxydés : un premier type de substrat 2, conforme à l'invention, correspondant aux barres noires dans la figure 3, dans lequel la longueur moyenne des grains 5 3 de la phase Ti3AlC2 est sensiblement égale à 10 [Inn, et un deuxième type de substrat, différent de l'invention, correspondant aux barres grises dans la figure 3, dans lequel la longueur moyenne des grains de la phase Ti3AlC2 est sensiblement égale à 60 [Inn. Le gain de masse est mesuré après une oxydation isotherme. L'oxydation isotherme est mise en oeuvre à différentes 10 températures (800°C, 900°C et 1000°C), sous air et pendant 30 heures. Pour l'ensemble des températures d'oxydation, les substrats 2 dans lesquels la longueur moyenne des grains 3 est sensiblement égale à 10 [Inn présentent un gain de masse inférieur de plus d'un ordre de grandeur au gain de masse présenté par les substrats dans lesquels la longueur moyenne des grains est 15 sensiblement égale à 60 [Inn. Ainsi, un substrat 2 dans lequel la longueur moyenne des grains 3 est inférieure à 50 [Inn présente une résistance élevée à l'oxydation. La figure 4 illustre une maille de phase MAX de type 312. De manière 20 générale, une phase MAX (comprenant des éléments M, A et X) présente une structure hexagonale. La maille hexagonale d'une phase MAX est formée d'octaèdres M6X, organisés en couches, entre lesquelles sont intercalées des couches d'éléments A. Le volume théorique de la maille de Ti3AlC2 est connu, et égal à Vo = 153,45 Â3, Selon un aspect de l'invention, le volume moyen des 25 mailles de la phase Ti3AlC2 est différent du volume théorique. On désigne par critère de distorsion du volume de la maille le paramètre ô donné par la formule (2) : = Vo - Vm' (2) Vo 30 Ù Vmes est égal au volume moyen de la maille mesuré pour la phase Ti3AlC2 du substrat 2. Ce volume peut être calculé après détermination des paramètres de maille par affinement Rietveld des diffractogrannnnes obtenus par Diffraction des Rayons X (DRX), par exemple mesuré dans un domaine 8 angulaire compris entre 7° et 1400. La variation du paramètre ô est principalement entraînée par d'éventuelles contaminations par des éléments chimiques lors de la fabrication du substrat 2. Ce paramètre ô peut également varier avec des paramètres de fabrication du substrat 2 tels que la pression, 5 la température et/ou la durée des traitements du substrat 2 lors de la fabrication. La figure 5 est un diagramme illustrant l'influence du paramètre ô et de la densité relative du substrat sur les variations de la vitesse de fluage 10 secondaire du substrat 2. La vitesse de fluage secondaire est mesurée sur des substrats 2 traités à une température de 900°C et soumis à une contrainte de traction de 140 MPa. Les substrats 2 utilisés pour les mesures illustrées dans la figure 5 présentent une fraction volumique de la phase Ti3AlC2 supérieure à 98 % et présentent des densités relatives différentes. Pour une densité 15 relative égale à 97% (correspondant à la colonne du centre et à la colonne de droite de la figure 5), la vitesse de fluage secondaire est illustrée pour deux paramètres ô (ô = 0,98 % et ô = 0,17 %). Le substrat présente une vitesse de fluage secondaire plus élevée pour ô = 0,17% et plus basse pour ô = 0,98%. De manière générale, le substrat présente une vitesse de fluage secondaire plus 20 élevée quand ô 0,7% permet au substrat 2 de mieux résister au fluage. Le paramètre ô caractérise un écart entre le volume de la maille de la phase MAX réel ou mesuré et le volume de maille théorique ou de référence. Ainsi, quand ô augmente, le volume de maille de la phase MAX diminue, ce qui traduit un rapprochement 25 entre les différentes couches d'éléments A et les octaèdres M6X. La relation entre le paramètre ô et la tenue en fluage d'un substrat 2 est inattendue. Il serait peut-être possible d'expliquer cet effet par un ralentissement du mouvement des dislocations, permettant ainsi d'améliorer la tenue au fluage du matériau. Préférentiellement, le paramètre delta est compris entre 0,7 et 30 2% et préférentiellement entre 0,92 et 1%. En considérant que Vo = 153,45 A' pour une phase Ti3AlC2, le volume moyen d'une maille de la phase Ti3AlC2 d'un substrat 2 est inférieur à 152,4 A'. Préférentiellement, le volume moyen de maille de la phase Ti3AlC2 est compris entre 150,38 A' et 152,37 A3, et préférentiellement compris entre 151,91 A' et 152,03 A'. Les effets du volume 35 de maille décrits précédemment sont préférentiellement constatés lorsque la 9 longueur moyenne des grains est inférieure à 50 prin et que le rapport moyen de la largeur sur la longueur des grains est compris entre 0,4 et 0,6. Pour un paramètre ô égal à 0,98% (correspondant à la colonne de 5 gauche et à la colonne du centre de la figure 5), la vitesse de fluage secondaire est illustrée pour deux densités relatives p différentes (p = 92%, correspondant à la colonne de gauche et p=97%, correspondant à la colonne du centre). Ainsi, une densité relative p du substrat 2 supérieure à 96% permet de diminuer la vitesse de fluage par rapport à une densité relative du substrat 10 2 inférieure à 96%. En effet, le volume de matière sollicité au cours du fluage est plus petit lorsque la densité diminue. Pour une contrainte extérieure imposée, les efforts, à l'échelle de la microstructure, augmentent lorsque la densité relative diminue. Ainsi la durée de vie en fluage diminue lorsque la densité diminue. 15 La figure 6 illustre le fluage dans une représentation de Larson-Miller pour différents types de substrats. La contrainte spécifique est représentée en fonction du paramètre de Larson-Miller. La courbe (a) correspond à un substrat en superalliage base nickel polycristallin connu. La courbe (b) 20 correspond à un substrat comprenant une phase Ti3AlC2 et présentant un critère de distorsion de la maille ô égal à 0,17%. La courbe (c) correspond à un substrat 2 conforme à l'invention, comprenant une phase Ti3AlC2 et présentant un critère de distorsion de la maille ô égal à 0,98%. La caractéristique du substrat 2, correspondant à la courbe (c), présente une 25 contrainte spécifique similaire à celle du substrat base nickel ; en revanche la caractéristique du substrat correspondant à la courbe (b) présente, pour une valeur du paramètre de Larson-Miller prédéterminée, une contrainte spécifique sensiblement un ordre de grandeur plus basse que la contrainte spécifique d'un substrat 2 correspondant à la courbe c). Ainsi, un substrat 2 30 mis en oeuvre dans une pièce 1 présente une résistance mécanique plus élevée qu'un substrat connu présentant une phase de Ti3AlC2. La figure 7 illustre l'évolution du gain de masse pour plusieurs substrats présentant des paramètres ô différents, lors d'un traitement entraînant une 35 oxydation. L'oxydation est entraînée par un traitement thermique cyclique de 10 chaque substrat entre 100°C et 1000°C, en maintenant la température de 1000°C pendant une heure lors de chaque cycle, pendant 240 cycles. Un gain de masse surfacique compris entre 90 et 140 nng/cnn2 est mesuré sur les substrats présentant un paramètre ô inférieur à 0,7 %. En revanche, les 5 substrats 2 présentant un paramètre ô supérieur à 0,7 % présentent un gain de masse sensiblement nul. Ainsi, les substrats 2 conformes à l'invention présentent une résistance à l'oxydation, dans les conditions de température correspondant au travail d'une turbine, plus élevée que les substrats connus. 10 La figure 8 illustre l'influence de la fraction massique de carbure de titane sur le gain en masse de substrats après un traitement entraînant l'oxydation. L'oxydation des substrats est mise en oeuvre en contrôlant cent cycles thermiques, sous air. Chaque cycle correspond au traitement thermique d'un substrat de 100°C à 1000°C, suivant une rampe de température de 15 5°C/nnin, suivi d'un traitement du substrat à une température de 1000°C pendant une heure, puis d'un refroidissement de 1000°C à 100°C. Trois substrats sont traités thernniquennent. Chacun des substrats présente une fraction massique en carbure de titane (TiC) différente : 1,1 % (illustré par la colonne de gauche de la figure 8), 0,4 % (illustré par la colonne 20 du milieu de la figure 8) et 0 % (illustré par la colonne de droite de la figure 8). Ainsi, l'oxydation du substrat peut être significativement réduite en diminuant la fraction massique de TiC dans le substrat. Avantageusement, le substrat 2 selon un aspect de l'invention présente une fraction massique en TiC inférieure à 0,8 % de manière à réduire l'oxydation entraînée par les 25 températures de travail d'une turbine. En référence à la figure 9, un procédé de fabrication d'une pièce 1 peut comprendre les étapes suivantes. Lors d'une étape 101 du procédé de fabrication de la pièce 1, on 30 mélange des poudres comprenant du titane, de l'aluminium et du carbone, à densifier. Des poudres de TiC,o,95, d'aluminium et de titane peuvent par exemple être mélangées dans des proportions en fraction atomique respectives de 1,9 at%/1,05 at%/1 at%. On peut par exemple homogénéiser les poudres en utilisant un mélangeur de type Turbula (marque déposée) ou tout 35 type équivalent de mélangeur en trois dimensions. Préférentiellement, la 11 fraction atomique de poudre d'aluminium mélangée est strictement supérieure à 1, et préférentiellement comprise entre 1,03 et 1,08. En effet, l'évaporation de Al lors du traitement de frittage réactif ultérieur entraîne une diminution de la fraction atomique en aluminium de la pièce obtenue en 5 fin de procédé. Ainsi, une fraction atomique en aluminium comprise entre 1,03 et 1,08 lors de l'étape 101 permet de fabriquer un composé stoechiométrique. Ainsi, selon un aspect de l'invention, le substrat présente des phases comprenant du fer et/ou du tungstène, et la somme de la fraction volumique moyenne en fer et en tungstène desdites phases est inférieure à 10 2%. Lors d'une étape 102 du procédé, on met en oeuvre un frittage réactif des poudres mélangées dans l'étape 101. Le frittage réactif peut être mis en oeuvre sous une atmosphère protectrice pendant deux heures à 1450°C. Lors d'une étape 103 du procédé, les produits de l'étape 102 sont 15 réduits à l'état de poudre, par exemple par broyage. Lors d'une étape 104 du procédé, on met en oeuvre un frittage flash (ou frittage SPS, acronyme anglais de Spark Plasma Sintering). Le frittage flash est par exemple mis en oeuvre à une température de 1360°C, pendant deux minutes, à 75 MPa, en contrôlant un refroidissement évoluant à - 20 50°C.rnin-1. La température, lors de l'étape 104 de frittage flash, est avantageusement inférieure à 1400°C. En effet, un frittage flash à une température inférieure à 1400°C permet d'éviter la décomposition de la phase Ti3AlC2. De plus, un frittage flash à une température inférieure à 1400°C permet d'éviter une interaction et/ou une contamination du produit de 25 l'étape 103 par le matériau formant le moule du dispositif de frittage flash, comprenant par exemple du graphite. La pression lors de l'étape de frittage flash est avantageusement supérieure à 60 MPa. En effet, cette pression, plus élevée que les pressions utilisées lors de la mise en oeuvre de frittage selon des méthodes connues, permet de fabriquer une pièce 1 présentant une 30 densité relative de la phase de Ti3AlC2 supérieure à 96%, dans laquelle la longueur moyenne des grains 3 est inférieure à 50 [Inn et dans laquelle le rapport moyen de la largeur sur la longueur des grains est compris entre 0,4 et 0,6. Avantageusement, l'étape de frittage flash met en oeuvre un traitement thermique à une température maximale pendant moins de dix 35 minutes. Ainsi, on évite une croissance excessive et une détérioration des 12 propriétés des grains 3 du substrat 2. L'étape 104 comprend une sous-étape de refroidissement, ultérieure au maintien du substrat 2 à une température maximale. Avantageusement, la norme de la vitesse de refroidissement pendant cette sous-étape est inférieure à 100°C.rnin-1. Ainsi, on évite 5 d'accumuler des contraintes mécaniques résiduelles dans le substrat 2 lors de la sous-étape de refroidissement. Les contraintes résiduelles sont problématiques lors de la fabrication de pièces car elles entraînent des fissurations du matériau, par exemple lors de l'usinage du substrat. Les risques de fissuration lors de l'usinage diminuent ainsi lors de la mise en 10 oeuvre d'un procédé de fabrication selon un aspect de l'invention. La fabrication d'une pièce 1 selon un procédé décrit précédemment, permet au substrat de présenter les propriétés d'un matériau stoechiométrique, et d'éviter ou de limiter l'inclusion de composés dégradant 15 les performances du matériau au regard de l'oxydation ou de la résistance mécanique. Ainsi, selon un aspect de l'invention, la fraction massique de l'alumine du substrat est inférieure à 3%. Selon un autre aspect de l'invention, le substrat comprend des composés intermétalliques TixAly, la fraction volumique de ces composés étant inférieure à 1%. REVENDICATIONS1. Pièce (1) de turbine comprenant un substrat (2) polycristallin, le substrat (2) comprenant des grains (3) et présentant au moins une phase Ti3AlC2, la fraction massique de ladite phase de l'alliage étant supérieure à 97 %, chaque grain (3) présentant une longueur et une largeur, caractérisée en ce que : - la longueur moyenne des grains (3) est inférieure à 50 en ; et - le rapport moyen de la largeur sur la longueur des grains est compris entre 0,4 et 0,6; et - le volume moyen de maille de la phase de Ti3AlC2 est inférieur à 152,4 Â3. 2. Pièce (1) de turbine selon la revendication 1, dans laquelle le substrat (2) comprend du carbure de titane, la fraction massique du carbure de titane du substrat étant inférieure à 0,8%. 3. Pièce (1) de turbine selon la revendication 1 ou 2, dans laquelle le substrat comprend de l'alumine, la fraction massique de l'alumine du substrat étant inférieure à 3%. 4. Pièce (1) de turbine selon l'une des revendications 1 à 3, dans laquelle le substrat (2) comprend un des composés intermétalliques ThAly, la fraction volumique de ces composés ThAly du substrat étant inférieure à 1%. 5. Pièce (1) de turbine selon l'une des revendications 1 à 4, dans laquelle le 25 substrat présente des phases comprenant du fer et/ou du tungstène, et dans laquelle la somme de la fraction volumique moyenne en fer et en tungstène desdites phases est inférieure à 2%. 6. Pièce (1) de turbine selon l'une des revendications 1 à 5, dans laquelle la 30 densité relative de la phase de Ti3AlC2 est supérieure à 96%. 7. Aube de turbine caractérisée en ce qu'elle comprend une pièce (1) selon l'une des revendications 1 à 6. 14 8. Redresseur de turbine caractérisé en ce qu'il comprend une pièce (1) selon l'une des revendications 1 à 6. 9. Turbine caractérisée en ce qu'elle comprend une aube de turbine selon la 5 revendication 7 et/ou un redresseur de turbine selon la revendication 8. 10. Procédé de fabrication d'une pièce (1) de turbine, la pièce (1) comprenant un substrat (2) polycristallin, le substrat (2) comprenant des grains (3) et présentant au moins une phase de Ti3AlC2, la fraction massique de ladite phase 10 de l'alliage étant supérieure à 97 %, chaque grain (3) présentant une longueur et une largeur, la longueur moyenne des grains (3) étant inférieure à 50 pnn et le rapport moyen de la largeur sur la longueur étant compris entre 0,4 et 0,6, le volume moyen de maille de la phase de Ti3AlC2 étant inférieur à 152,4 A.3, caractérisé en ce qu'il comprend une étape de frittage flash. 15 11. Procédé selon la revendication 10, dans lequel la température lors de l'étape de frittage flash est inférieure à 1400°C. 12. Procédé selon la revendication 10 ou 11, dans lequel la pression lors de 20 l'étape de frittage flash est supérieure à 60 MPa. 13. Procédé selon l'une des revendications 11 à 12, dans lequel l'étape de frittage flash met en oeuvre un traitement thermique à une température maximale pendant moins de dix minutes. 14. Procédé selon l'une des revendications 11 à 13, dans lequel l'étape de frittage flash comprend une sous-étape de refroidissement, lors de laquelle la vitesse de refroidissement est inférieure à 100°C par minute. 15. Procédé selon l'une des revendications 11 à 14, comprenant en outre des étapes de : a) mélange et homogénéisation de poudres comprenant au moins du titane, de l'aluminium et du carbone ; b) frittage réactif des poudres ; c) réduction à l'état de poudre du produit du frittage réactif de l'étape b) ; 15 les étapes a) à c) étant mises en oeuvre avant l'étape de frittage flash du produit du broyage.